(57)【特許請求の範囲】
【請求項１】
横軸延伸ポリオレフィン系フィルム、補強フィルムおよびアルミニウム箔とを含み、横軸延伸ポリオレフィン系フィルム、補強フィルムおよびアルミニウム箔をこの順に積層した積層体のアルミニウム箔表面に、ポリマー改質アスファルトからなる粘着材層を積層し、
さらにシリコン剥離剤処理されたフィルムまたはシリコン剥離剤処理されたクラフト紙からなる剥離層を積層した、防湿性、防水性および気密性を有する粘着テープ又は防湿性、防水性および気密性を有する粘着シートであって、
繊維あるいはフィルム状の織物からなる層を含まないこと
を特徴とする防湿性、防水性および気密性を有する粘着テープ又は防湿性、防水性および気密性を有する粘着シート。
【請求項２】
積層体は、横軸延伸ポリオレフィン系フィルム、接着層、補強フィルム、接着層およびアルミニウム箔の順に積層してなる積層体であることを特徴とする請求項１記載の防湿性、防水性および気密性を有する粘着テープ又は防湿性、防水性および気密性を有する粘着シート。
【請求項３】
補強フィルムが、セロハンフィルムであることを特徴とする請求項１または２記載の防湿性、防水性および気密性を有する粘着テープ又は防湿性、防水性および気密性を有する粘着シート。
【請求項４】
ポリマー改質アスファルトからなる粘着材層が、アスファルト、ゴム（ポリブタジエンおよびＳＢＳ）、炭酸カルシウムを含むことを特徴とする請求項１〜３のいずれか１項に記載の防湿性、防水性および気密性を有する粘着テープ又は防湿性、防水性および気密性を有する粘着シート。
【請求項５】
横軸延伸ポリオレフィン系フィルム、接着層、補強フィルム、接着層およびアルミニウム箔を、この順に積層して加熱ロールによりラミネートし、積層体を製造する工程と、
前記積層体のアルミニウム箔の面と剥離紙との間に、粘着材層である加熱したポリマー改質アスファルトを押出す工程とを有することを特徴とする請求項１〜４のいずれか１項記載の防湿性、防水性および気密性を有する粘着テープ又は防湿性、防水性および気密性を有する粘着シートの製造方法。
【発明の詳細な説明】
【０００１】
【発明の属する技術分野】
本発明は、住宅、倉庫などの建物および冷蔵庫、冷凍庫、配管などに使用する表面平坦性を有し、施工作業性の優れた防水防湿テープに関する。
【０００２】
【従来の技術】
ポリマー改質アスファルトシートの表面にポリオレフィン系延伸フィルムを張合わせた防水シートについて、実開平２−４０８２４号公報に開示されている。
【０００３】
ポリマー改質アスファルトシートに関し、表面層、ポリマー改質アスファルト層、基材層、アスファルト系常温粘着層、合成樹脂薄層により構成されていることを特徴とするトーチ工法用改質アスファルトルーフィングについて、特開平７−３９６１号公報に開示されている。
【０００４】
テープ切断の際にハサミ、カッターなどの治具を用いることなく指先にて容易に切断可能な粘着テープについて、特開平１−２０４９８３号公報、特開平１−２１５８８２号公報、特開平２−１５８６７９号公報に開示されている。
【０００５】
【発明が解決しようとする課題】
住宅や倉庫などでは、窓枠と壁との取り合い部の防水や結露対策として防水・防湿シートが、またその接合部分では防水・防湿テープが使用されている。冷蔵庫、冷凍庫、保冷配管などの接合部では、防水性、防湿性を有するテープが使用されている。
【０００６】
従来の防水・防湿テープでは、使用の際に、例えば、施工を必要とする個所に防水・防湿テープを張り合わせた場合、ハサミやナイフなどの治具を用いて切断する必要があった。テープの切断や裁断の作業は煩雑であり、例えば、（１）作業者が治具により切傷を受ける可能性がある、（２）接合部の形状、長さに合わせ予め正確に切断する必要がある、（３）作業環境によってはテープ切断のための空間が十分取れず作業困難な場合があるなど危険作業や作業ロスが生ずることなどが考えられる。
【０００７】
テープ切断の際にハサミ、カッターなどの治具を用いることなく指先にて容易に切断可能な粘着テープとして、スフ系繊維や高分子からなる細いテープを粗く織つた織物に薄い樹脂フィルムを積層して基材シートとし、この基材シートに更に粘着層を積層した梱包用テープやシートがある。防水、防湿テープではスフ系織維を粗く織つた織物の代わりにクロスやワリフを用いたものが利用されている。しかし、繊維やクロスを用いたものでは、縦糸を切断していくがテープが直線状に切れなかったり、スフ系繊維や高分子からなる細いテープなどが完全に切れないなど切断部に糸状のものが残る場合が考えられる。また、基材層に含まれるクロス形状により、テープ表面に凹凸が生じるため外観に問題が生じる場合、切断部の糸状残滓やテープ表面の凹凸ために粘着テープを重ねて用いる場合、密着性に問題が生じたり、防水・防湿性などの気密性が損なわれる場合が考えられる。
【０００８】
テープ切断の際にハサミ、カッターなどの治具を用いることなく指先にて容易に線上に切断可能で、防水性、防湿性および気密性を有し、テープ表面形状や使用時にテープ表面に凹凸のない、簡便に製造可能な粘着テープおよび粘着シートの提供を目的とした。
【０００９】
【課題を解決するための手段】
本発明は、横軸延伸ポリオレフィン系フィルム、補強フィルムおよびアルミニウム箔とを含む積層体の一面に粘着材層を積層することを特徴とする粘着テープおよび粘着シートに関する。
【００１０】
好ましくは本発明は、補強フィルムが、(1)〜(2)の特性を有する補強フィルムであることを特徴とする粘着テープ及び粘着シートに関する。
(1)補強フィルムの引張強度は、長さ方向が下限値として１．５Ｋｇ／ｃｍから上限値として１０Ｋｇ／ｃｍの範囲。
(2)補強フィルムの引裂強度は、横方向が下限値として５ｇから上限値として２００ｇの範囲。
【００１１】
好ましくは本発明は、横軸延伸ポリオレフィン系フィルム、補強フィルムおよびアルミニウム箔とを含む積層体の引裂強度が、横方向が０．１〜２Ｋｇであることを特徴とする粘着テープおよび粘着シートに関する。
【００１２】
好ましくは、本発明は、補強フィルムが、人造繊維を含むフィルムであることを特徴とする粘着テープおよび粘着シートに関する。
【００１３】
好ましくは本発明は、粘着材層が、ポリマー改質アスファルトまたは、ブチルゴムを含む粘着材であることを特徴とする粘着テープおよび粘着シートに関する。
【００１４】
好ましくは本発明は、粘着材層の厚みが、０．０５〜２ｍｍの範囲であることを特徴とする粘着テープおよび粘着シートに関する。
【００１５】
【発明の実施の形態】
本発明の粘着テープおよび粘着シートは、横軸延伸ポリオレフィン系フィルム、補強フィルムおよびアルミニウム箔とを含む積層体の一面に粘着材層を積層することを特徴とする粘着テープおよび粘着シートである。
本発明の粘着テープおよび粘着シートは、横軸延伸ポリオレフィン系フィルム、補強フィルムおよびアルミニウム箔とを含む積層体のアルミニウム箔の面に粘着材層を積層することを特徴とする粘着テープおよび粘着シートが好ましい。
【００１６】
本発明の粘着テープおよび粘着シートは、横軸延伸ポリオレフィン系フィルム、補強フィルムおよびアルミニウム箔とを横軸延伸ポリオレフィン系フィルム、補強フィルムおよびアルミニウム箔の順に積層した積層体のアルミニウム箔に粘着材層を積層することにより、防水性、防湿性、気密性がさらに優れるために好ましい。
特に、表面が横軸延伸ポリオレフィン系フィルムであり、横軸延伸ポリオレフィン系フィルム、補強フィルムおよびアルミニウム箔の順に積層した積層体のアルミニウム箔に粘着材層を積層した粘着テープおよび粘着シートは、切断性がさらに優れるために好ましい。
【００１７】
横軸延伸ポリオレフィン系フィルムは、ポリエチレン、ポリプロピレン、ポリエステルからなるフィルムを一軸延伸したフィルムを用いることが出来る。横方向に一軸延伸したフィルムは延伸力を受けて高分子分子鎖が一方向に配向しているため、このようなフィルムを使用することにより横方向のテープの切断が容易になる。
横軸延伸ポリオレフィン系フィルムは、延伸することにより分子鎖が延伸方向に配向し、延伸方向に対する引張強度が大きくなるが、引裂易くなる。
【００１８】
横軸延伸ポリオレフィン系フィルムは、以下の特性を有するものを好ましく用いることができる。
(1)横軸延伸ポリオレフィン系フィルムは、横方向に２〜２０倍延伸された物が好ましい。
(2)横軸延伸ポリオレフィン系フィルムの厚さは、１０〜５０μｍの範囲が好ましい。
(3)横軸延伸ポリオレフィン系フィルムの引張強度は、横方向が２５００〜４０００Ｋｇｆ／ｃｍ2、長さ方向が２５０〜４５０Ｋｇｆ／ｃｍ2を用いることが好ましい。
(4)横軸延伸ポリオレフィン系フィルムの伸びは、長さ方向が５０％以上、横方向が１０〜２０％が好ましい。
【００１９】
補強フィルムは、横軸延伸ポリオレフィン系フィルム、補強フィルムおよびアルミニウム箔とを含む積層体の長さ方向の引張強度を補い、横方向の引裂強度を補わないものであれば、どのようなフィルムでも用いることが出来る。特に、補強フィルムを有しない横軸延伸ポリオレフィン系フィルムおよびアルミニウム箔からなる積層体に粘着材層を積層した粘着テープおよび粘着シートを連続して製造する場合、積層体の長さ方向の引張強度などの機械強度が小さいために、テープやシートが切断しやすく安定して製造出来ない場合があった。
【００２０】
補強フィルムは、(1)〜(2)の特性を有するものを好ましく用いることができる。
(1)補強フィルムの引張強度は、長さ方向が下限値として１．５Ｋｇ／ｃｍ、さらに２Ｋｇ／ｃｍ、特に２．５Ｋｇ／ｃｍから上限値として１０Ｋｇ／ｃｍ、さらに８Ｋｇ／ｃｍ、特に７Ｋｇ／ｃｍの範囲。
(2)補強フィルムの引裂強度は、横方向が下限値として５ｇ、さらに７ｇ、特に１０ｇから上限値として２００ｇ、さらに１５０ｇ、特に１００ｇ、より特に３０ｇの範囲。
上記補強フィルムの引張強度および引裂強度の範囲では、粘着テープおよび粘着シートを連続的に安定して製造出来、テープ切断の際にハサミ、カッターなどの治具を用いる必要がなく、容易に手で切断できるため好ましい。
【００２１】
補強フィルムは、(3)の特性を有するものをさらに好ましく用いることができる。
(3)補強フィルムの伸びは、横方向が下限値として１０％、さらに１５％、特に２０％から上限値として１５０％、さらに８０％、特に６０％の範囲。
上記補強フィルムの伸びの範囲では、容易に手で切断できるため好ましい。
【００２２】
補強フィルムの厚みは、下限値として１０μｍ、さらに１５μｍ、特に２０μｍから上限値として７０μｍ、さらに５０μｍ、特に４０μｍの範囲が好ましい。
【００２３】
補強フィルムとしては、ＯＰＰ（延伸ポリプロピレン）、ＰＥＴ（ポリエチレンテレフタレート）などのポリエステル類、人造繊維を含むフィルムなどを用いることが出来る。さらに人造繊維からなるフィルムを用いることにより、適度な強度を有し、引裂性が優れているために好ましい。特に、人造繊維からなるフィルムとしてセロハンが好ましい。
例えば、ＯＰＰフィルムでは、厚さ２８μｍ、引張強度（長さ方向）６．１Ｋｇ／ｃｍ、引裂強度（横方向）１０ｇ、伸び（横方向）９２％が市販され、ＰＥＴフィルムでは、厚さ２５μｍ、引張強度（長さ方向）４．７Ｋｇ／ｃｍ、引裂強度（横方向）８０ｇ、伸び（横方向）９９％が市販されている。
【００２４】
アルミニウム箔は、どのような物でも用いることができるが、アルミニウム箔のピンホールや強度、製造時のアルミニウム箔の取扱性、粘着テープおよび粘着シートでの取扱性などを考慮すると、下限値として５μｍ以上、さらに１０μｍ以上、特に２０μｍ以上から上限値として７０μｍ、さらに５０μｍ、特に３０μｍの範囲が好ましい。
【００２５】
横軸延伸ポリオレフィン系フィルムと補強フィルム、アルミニウム箔と補強フィルムおよび、横軸延伸ポリオレフィン系フィルムとアルミニウム箔とを低密度ポリエチレンやエチレン−α−オレフィン共重合体、ポリ酢酸ビニル、ポリビニルアルコールなどの接着剤または、接着剤層、フィルム層により貼り合わせて積層することができる。
【００２６】
本発明の横軸延伸ポリオレフィン系フィルム、補強フィルムおよびアルミニウム箔とを含む積層体の引裂強度は、横方向が、下限値として０．１Ｋｇ、さらに０．２Ｋｇ、特に０．３Ｋｇから上限値として２Ｋｇ、さらに１．５Ｋｇ、特に１Ｋｇの範囲が好ましい。引裂強度が上記の範囲では、粘着テープおよび粘着シートを連続的に安定して製造出来、テープ切断の際にハサミ、カッターなどの治具を用いる必要がなく、容易に手で切断できるため好ましい。
【００２７】
本発明の横軸延伸ポリオレフィン系フィルム、補強フィルムおよびアルミニウム箔とを含む積層体の長さ方向の引張強度は、長さ方向が４Ｋｇｆ／ｃｍ以上が好ましい。
【００２８】
本発明の横軸延伸ポリオレフィン系フィルム、補強フィルムおよびアルミニウム箔とを含む積層体の接着強度は、０．５Ｋｇ／２５ｍｍ以上、さらに１Ｋｇ／２５ｍｍ以上、特に２Ｋｇ／２５ｍｍ以上が好ましい。
【００２９】
本発明の横軸延伸ポリオレフィン系フィルム、補強フィルムおよびアルミニウム箔とを含む積層体は、繊維やフィルム状の織物からなる層を含まないため、テープ切断部に繊維やフィルム状の織物から発生する残さがなく、テープ切断面は線状であり、テープ表面は凹凸がなく平滑である。
【００３０】
粘着材層は、被着体に密着するものであれば、どのような粘着材でも用いることが出来る。
粘着材としては、例えば、ポリマー改質アスファルトまたは、ブチルゴム、ポリ酢酸ビニル系、アクリル系、シリコン系、ＮＲ，ＣＲ，ＳＢＲなどのゴム系を含む粘着材を用いることが出来る。
【００３１】
本発明の粘着テープおよび粘着シートは、横軸延伸ポリオレフィン系フィルム、補強フィルムおよびアルミニウム箔とを含む積層体に粘着材を塗布、または転着などの方法で粘着材層を積層することにより製造することが出来る。
【００３２】
特に、粘着材層は、ポリマー改質アスファルトまたは、ブチルゴムを含む粘着材、さらにポリマー改質アスファルトまたは、ブチルゴムからなる粘着材が、ポリオレフィン系フィルムとの密着性が優れ、防水性、防湿性および気密性が優れ、生産コストを安く出来るために好ましい。
【００３３】
ポリマー改質アスファルトとしては、アスファルト１００重量部に対し、ポリマー１０〜４０重量部、及び無機充填剤０〜２０重量部を１２０〜２００℃で１〜５時間加熱混合して調製したものが、下地との接着力、防水・防湿性、伸縮性などに優れたいるので好ましい。
【００３４】
上記ポリマー改質アスファルトのアスファルトとしては、天然アスファルトやアスファルタイトなど天然に産するもの、ストレートアスファルト、ブローンアスファルト、カットバックアスファルト等の石油アスファルト、又はこれらのアスファルトの混合物等が好ましい。
【００３５】
上記ポリマー改質アスファルトのポリマーとしては、天然ゴム、合成ゴム、天然ゴムと合成ゴムとの混合物、ポリエチレン、エチレン酢酸ビニル共重合体、エチレン・アクリル共重合体、ポリプロピレン、ポリブテン−１、ポリ４−メチルペンテン−１、ポリスチレン、アクリロニトリル・スチレン共重合体、ＡＢＳ樹脂、ポリ塩化ビニル、ポリアクリロニトリル等を使用することができる。特にＳＢＳなどのゴム系が好適である。
【００３６】
上記ポリマー改質アスファルトの無機充填剤としては、炭酸カルシウム、ケイ酸マグネシウム、ケイ酸カルシウム、ケイ酸アルミニウム、無水ケイ酸、クレー、カーボンブラック等の粒子状無機充填剤、石綿やガラス繊維などの繊維状無機充填剤を用いることができる。上記ポリマー改質アスファルトには、以上述べた添加剤の他に、プロセスオイル、ワセリン、セレシン、石油樹脂など、一般にゴム配合で用いられる有機配合剤を添加してもよい。
【００３７】
粘着材層の厚みは、下限値として０．０５ｍｍ、さらに０．１５ｍｍ、特に０．３ｍｍから上限値として２ｍｍ、さらに１．５ｍｍ、特に１ｍｍの範囲であることが、粘着テープおよび粘着シートの取扱性が優れているため好ましい。特に、粘着材層の厚みが上記の範囲より小さい場合粘着材層の厚みが確保できず密着性が劣る場合が考えられ、上記範囲より大きい場合自重による取扱性が問題になる場合が考えられる。
【００３８】
本発明の粘着テープおよび粘着シートは、粘着材層に剥離層を貼り合わせることが出来る。剥離層は粘着材層が剥離しやすいものであれば、どのようなものでももちいることができる。剥離層としては、表面張力の小さな表面を有する、例えば、シリコン剥離剤で処理したフィルムやクラフト紙などを用いることが好ましい。
【００３９】
以下に、本発明の実施の形態を図面につき詳しく説明する。本発明は、これらの実施の形態のみに限定されるものではない。
【００４０】
本発明の粘着テープおよび粘着シートの具体的構造の一例を、図面を用いて説明する。
第１図は本発明の一実施例を示す粘着テープ１０の一部切欠裁分解斜視図であり、図２は同じ粘着テープ１０の一部の断面図である。粘着テープ１０は積層体７の一面、アルミニウム箔の側に粘着材層６が積層されている。積層体７は横軸延伸ポリオレフィン系フィルム１、接着層２、補強フィルム３、接着層４、アルミニウム箔５の順で貼り合わせ積層されている。横軸延伸ポリオレフィン系フィルム１の横軸延伸方向（横方向）をｙで表し、縦軸方向（長さ方向）をｘと表す。
【００４１】
第３図は本発明の別の一実施例を示す粘着テープ２０の一部の断面図である。粘着テープ２０は積層体１７の一面、アルミニウム箔の側に粘着材層１６が積層されている。積層体１７は横軸延伸ポリオレフィン系フィルム１１、接着層１２、補強フィルム１３、接着層１４、アルミニウム箔１５の順で貼り合わせ積層されている。剥離層１８は粘着テープ２０の粘着材層１６に貼り合わせている。
【００４２】
図４は積層体のトラペノイド法による引裂試験片３０の斜視図である。積層体の長さ方向（ポリオレフィン系フィルムの縦軸方向）をｘで表し、テープの横方向（ポリオレフィン系フィルムの横軸延伸方向）をｙと表す。試験片３０は、テープの横方向（ポリオレフィン系フィルムの横軸延伸方向）ｙに対してほぼ対象形である。積層体の引裂試験片３０は積層体のテープ長さ方向（ポリオレフィン系フィルムの縦軸方向）１００ｍｍ、テープの横方向（ポリオレフィン系フィルムの横軸延伸方向）５０ｍｍの大きさとする。つかみ線３１と左端部２５との交点は交点４１、つかみ線３２と左端部２５との交点は交点４２、つかみ線３１と右端部２６との交点は交点４３、つかみ線３２と右端部２６との交点は交点４４とする。交点４１と交点４２とは長さ２０ｍｍ、交点４３と交点４４とは長さ５０ｍｍである。交点４１と交点４２とのほぼ中間に、左端部２５の横方向（９０°の角度）に切り込み部分２３を設ける。切り込み部分２３の長さは６ｍｍとする。
【００４３】
【実施例】
以下、実施例および比較例を挙げて本発明を説明するが、本発明はこれらの実施例のみに限定されるものではない。
【００４４】
（１）表面平滑性：テープ表面（粘着材層の反対側）の平滑性を目視で観察した。
平滑：テープ表面に凹凸が認められないか又は、認めにくい。
凹凸：テープ表面に凹凸が認められる。
【００４５】
（２）カット性：粘着テープを手で引裂き、テープの引裂性を観察した。
良好：手で容易に線状に引き裂くことが出来る。
不良：手で容易に引き裂くことが出来ない又は、手で容易に引き裂くことが出来るが、線状に切断しないか又は切断部に糸やテープが残る。
【００４６】
（３）引裂強度（ｇ）：ＡＳＴＭ  Ｄ１１１７−８０  Ｓｅｃｔｉｏｎ１４記載の方法を参考にして行った。図４に示した長さ方向１００ｍｍ×横方向(延伸方向)５０ｍｍの積層体の試験片３０を作成した。試験片はつかみ線に沿ってチャックでつかみ、引張速度２００ｍｍ／ｍｉｎでテープの長さ方向に引裂試験を行った。引裂強度は、引裂に要した最大強さとした。
【００４７】
（４）引張強度（Ｋｇ／ｃｍ）、伸び（％）：ＪＩＳ  Ａ６０１３（１９９６）に準じて行った。試験は、温度２３℃、試験片の幅５０ｍｍ、つかみ間隔１００ｍｍ、引張速度１００ｍｍ／分の条件で行った。
（５）接着強度：ＡＳＴＭ  Ｄ９０３−４９に準じて行った。測定は、長さ方向に、引張速度３００ｍｍ／分の条件で行った。
（６）透湿度：ＪＩＳ  Ｚ０２０８（１９７６）に準じて行った。
【００４８】
（実施例１）
・積層体の製造
横方向に一軸延伸した厚さ１８μｍのポリエチレン製フィルム（東洋化学株式会社製、商品名：カラリヤンＹ）、厚さ２０μｍの低密度ポリエチレンからなる接着層、補強フィルムとして厚さ２０μｍのセロハン、厚さ２０μｍの低密度ポリエチレンからなる接着層および厚さ７μｍのアルミニウム箔とを、この順で加熱ロールによりラミネートし、長さ２０ｍ、幅１０００ｍｍ、厚さ約８５μｍの積層体を安定に長時間連続して製造することができた。
セロファンは、引張強度（長さ方向）が２．８Ｋｇ／ｃｍ、引裂強度（横方向）が１０ｇ、伸び（横方向）が２９％の物を用いた。
【００４９】
・粘着シートおよび粘着テープの製造
積層体のアルミニウム箔の面と剥離紙（厚み１１０μｍ）との間に粘着材層である加熱したポリマー改質アスファルトを押出、図３に示した７層構造の長さ２０ｍ、幅１０００ｍｍ、厚さ約５００μｍの粘着シートを安定に連続して作成することができた。この粘着シートを一軸延伸方向の幅５０ｍｍに切断し、粘着テープを作成した。
用いたポリマー改質アスファルトは、アスファルト、ゴム（ポリブタジエンおよびＳＢＳ）、炭酸カルシウムを含むものである。剥離紙は表面を離型シリコン処理したものを用いた。
【００５０】
・評価
得られた積層体は、引張強度（長さ方向）４．８Ｋｇ／ｃｍ、引裂強度（横方向）０．３Ｋｇ、伸び（横方向）１２％であった。
得られた粘着テープは、表面平滑性，カット性，接着強度および透湿度を測定し、結果を表１に示した。
【００５１】
（実施例２）
実施例１の積層体を用い、積層体のアルミニウム箔の面と剥離紙（厚み１１０μｍ）との間に粘着材層である加熱したブチルゴムを押出、図３に示した７層構造の長さ２０ｍ、幅１０００ｍｍ、厚さ約５００μｍの粘着シートを安定に連続して作成することができた。この粘着シートを一軸延伸方向の幅５０ｍｍに切断し、粘着テープを作成した。
【００５２】
得られた粘着テープは、表面平滑性，カット性，接着強度および透湿度を測定し、結果を表１に示した。
【００５３】
（比較例１）
横方向に一軸延伸した厚さ１８μｍのポリエチレン製フィルム（東洋化学株式会社製、商品名：カラリヤンＹ）、厚さ２０μｍのポリエチレンからなる接着層および厚さ７μｍのアルミニウム箔とを、この順で加熱ロールによりラミネートを試みたが、一部が切断するなどして積層体を安定に連続して作成することができなかった。
【００５４】
（比較例２）
補強フィルムとして厚さ２０μｍのセロファンの代わりにＰＥＴ製の不織布（３０ｇ品）を用いた以外は、実施例１と同様の方法で積層体、粘着シートおよび粘着テープを製造した。
ＰＥＴ製の不織布（３０ｇ品）は、引張強度（長さ方向）２．１Ｋｇ／ｃｍ、引裂強度（横方向）６８０ｇ，伸び（横方向）１２％の物を用いた。
【００５５】
・評価
得られた積層体は、引張強度（長さ方向）３．６Ｋｇ／ｃｍ、引裂強度（横方向）１．２Ｋｇ，伸び（横方向）１２％であった。
得られた粘着テープは、表面平滑性，カット性，接着強度および透湿度を測定し、結果を表１に示した。
【００５６】
【表１】
0004461508.tif 000002
【発明の効果】
本発明の粘着テープ及び粘着シートは、手で容易に直線上に引き裂くことができ、水蒸気の透過が極めて少なく、施工作業性の優れた、表面平滑性が優れ、安定して生産できるものである。
【図面の簡単な説明】
【図１】  本発明の粘着テープの一部切欠裁分解斜視図。
【図２】  図１の粘着テープの一部拡大断面図。
【図３】  本発明の別の粘着テープに剥離層を積層したテープの一部拡大断面図。
【図４】  引裂試験試料の斜視図。
【符号の説明】
１，１１  横軸延伸ポリオレフィン系フィルム、
２，１２  接着層、
３，１３  補強フィルム、
４，１４  接着層、
５，１５  アルミニウム箔、
６，１６  粘着材層、
７，１７，３０  積層体、
１０，２０  粘着テープ、
１８  剥離層、
２３  切り込み部分、
２５  試験片左端部、
２６  試験片右端部、
２７，２８  試験チャックつかみ部分、
３０  積層体の引裂試験片、
３１，３２  試験チャックつかみ線
【図１】
0004461508.tif 000003
【図２】
0004461508.tif 000004
【図３】
0004461508.tif 000005
【図４】
0004461508.tif 000006